(57)【要約】【課題】ターゲット物質を三次元細胞凝集塊内に導入するための手段を提供すること。【解決手段】スルホベタインを含む三次元細胞凝集塊内導入剤。【選択図】なし【特許請求の範囲】
【請求項１】
スルホベタインを含む三次元細胞凝集塊内導入剤。
【請求項２】
前記スルホベタインが式（１）で表される構造を有する、請求項１に記載の三次元細胞凝集塊内導入剤：
【化１】
2020068749.tif 000018
［式中、Ｒ１及びＲ２は、同一又は異なって、水素原子又はＣ１−Ｃ６アルキル基を示す。Ｒ３は、−Ｃ（＝Ｏ）−Ｏ−又は−Ｃ（＝Ｏ）−ＮＨ−を示す。Ｒ４は、
【化２】
2020068749.tif 000019
、イミダゾリウム基、ピペリジニウム基、又はピラゾリウム基を示す
（式中、Ｒ５は、同一又は異なって、Ｃ１−Ｃ６アルキル基を示す。）。
ｎは０〜２の整数を示す。］。
【請求項３】
前記スルホベタインの数平均分子量が3,000〜90,000である、請求項１又は２に記載の三次元細胞凝集塊内導入剤。
【請求項４】
前記スルホベタインが核及び／又はミトコンドリアに移行する、請求項１〜３のいずれかに記載の三次元細胞凝集塊内導入剤。
【請求項５】
前記スルホベタインがリポソームへの移行挙動を示す、請求項１〜４のいずれかに記載の三次元細胞凝集塊内導入剤。
【請求項６】
三次元細胞凝集塊に目的物質を結合したスルホベタインを添加する工程を含む、
三次元細胞凝集塊内部への物質の移行方法。
【請求項７】
前記スルホベタインが式（１）で表される構造を有する、請求項１に記載の三次元細胞凝集塊内導入剤：
【化３】
2020068749.tif 000020
［式中、Ｒ１及びＲ２は、同一又は異なって、水素原子又はＣ１−Ｃ６アルキル基を示す。Ｒ３は、−Ｃ（＝Ｏ）−Ｏ−又は−Ｃ（＝Ｏ）−ＮＨ−を示す。Ｒ４は、
【化４】
2020068749.tif 000021
、イミダゾリウム基、ピペリジニウム基、又はピラゾリウム基を示す
（式中、Ｒ５は、同一又は異なって、Ｃ１−Ｃ６アルキル基を示す。）。
ｎは０〜２の整数を示す。］。
【発明の詳細な説明】
【技術分野】
【０００１】
本発明は、ターゲット物質を三次元細胞凝集塊内に導入するための手段に関する。
【背景技術】
【０００２】
生体組織は細胞が三次元的に細胞間接着して形成されているが、近年、培養細胞でも三次元構造の形成がタンパク質発現量などの点でより生体に近い機能を示すことが多く明らかとされており、また社会的にも要請の多い動物実験代替法の確立と相まって、この三次元構造を形成させる技術開発が競って行われている（非特許文献１）。これらの細胞凝集塊の評価法として、細胞凝集塊のサイズの経時変化や浸潤アッセイ、細胞凝集塊から(外液へ)の産生物・量の解析、細胞凝集塊の分散化によるフローサイトメーター解析、細胞凝集塊中における蛍光分干の共焦点レーザー顕微鏡観察等が挙げられる。三次元細胞凝集塊はそのサイズを大きくすることができれば、組織モデルとしての用途を一層拡大でき、そのような応用も期待されている。しかし、細胞凝集塊のサイズが大きくなるほど凝集塊内部の細胞への試薬の拡散・浸透が困難となるため、生細胞の凝集状態での細胞内アッセイや共焦点レーザー顕微鏡での凝集塊内部の細胞観察も難易度が格段に上昇する。さらに根本的な問題として、細胞凝集塊が直径１００μｍよりも大きくなってくると酸素や栄養分が十分に供給されず、ネクローシスを起こす細胞が増加するため、評価の信頼性や長期間に渡る評価を行うことは難しい。このため、細胞凝集塊内部へ速やかに物質や酸素を送達しうる手法の開発が熱望されている。
【先行技術文献】
【非特許文献】
【０００３】
【非特許文献１】E.Fennema et al. Trends Biotechno l. 20日， 31，108-115.J
【非特許文献２】第66回高分子討論会予稿集、タイトル：上限臨界共溶温度（UCST）を有する新規スルホベタインポリマーの創製、発表者：大石  佳史、森本  展行、山本  雅哉
【発明の概要】
【発明が解決しようとする課題】
【０００４】
本発明が解決しようとする課題は、ターゲット物質を三次元細胞凝集塊内に導入するための手段を提供することである。
【課題を解決するための手段】
【０００５】
本発明者は、上記の状況の下、鋭意研究した結果、多数の細胞が三次元方向に凝集した細胞塊にスルホベタインを添加したところ、細胞塊の内部に移行することを見出した。本発明者らはさらに、上記新規の知見に基づき、スルホベタイン化合物の構造等を検討し、本発明を完成させた。
【０００６】
従って、本発明は、以下の項を提供する：
項１．スルホベタインを含む三次元細胞凝集塊内導入剤。
【０００７】
項２．前記スルホベタインが式（１）で表される構造を有する、項１に記載の三次元細胞凝集塊内導入剤：
【０００８】
【化１】
2020068749.tif 000002
【０００９】
［式中、Ｒ１及びＲ２は、同一又は異なって、水素原子又はＣ１−Ｃ６アルキル基を示す。Ｒ３は、−Ｃ（＝Ｏ）−Ｏ−又は−Ｃ（＝Ｏ）−ＮＨ−を示す。Ｒ４は、
【００１０】
【化２】
2020068749.tif 000003
【００１１】
、イミダゾリウム基、ピペリジニウム基、又はピラゾリウム基を示す
（式中、Ｒ５は、同一又は異なって、Ｃ１−Ｃ６アルキル基を示す。）。
ｎは０〜２の整数を示す。］。
【００１２】
項３．前記スルホベタインの数平均分子量が3,000〜90,000である、項１又は２に記載の三次元細胞凝集塊内導入剤。
【００１３】
項４．前記スルホベタインが核及び／又はミトコンドリアに移行する、項１〜３のいずれかに記載の三次元細胞凝集塊内導入剤。
【００１４】
項５．前記スルホベタインがリポソームへの移行挙動を示す、項１〜４のいずれかに記載の三次元細胞凝集塊内導入剤。
【００１５】
項６．三次元細胞凝集塊に目的物質を結合したスルホベタインを添加する工程を含む、
三次元細胞凝集塊内部への物質の移行方法。
【００１６】
項７．前記スルホベタインが式（１）で表される構造を有する、項１に記載の三次元細胞凝集塊内導入剤：
【００１７】
【化３】
2020068749.tif 000004
【００１８】
［式中、Ｒ１及びＲ２は、同一又は異なって、水素原子又はＣ１−Ｃ６アルキル基を示す。Ｒ３は、−Ｃ（＝Ｏ）−Ｏ−又は−Ｃ（＝Ｏ）−ＮＨ−を示す。Ｒ４は、
【００１９】
【化４】
2020068749.tif 000005
【００２０】
、イミダゾリウム基、ピペリジニウム基、又はピラゾリウム基を示す
（式中、Ｒ５は、同一又は異なって、Ｃ１−Ｃ６アルキル基を示す。）。
ｎは０〜２の整数を示す。］。
【発明の効果】
【００２１】
本発明によれば、ターゲット物質を三次元細胞凝集塊内に導入するための手段を提供することができる。
【図面の簡単な説明】
【００２２】
【図１】実施例１においてHepG2細胞凝集塊に添加したω−末端ローダミン修飾P(DMAPS-ran-PEGMA)の共焦点レーザー顕微鏡像。（左）添加後1時間（右）添加後2時間
【図２】実施例２においてHepG2細胞凝集塊に添加したα−末端ドキソルビシン修飾P(PySMAAm)の共焦点レーザー顕微鏡像。（左）添加後1時間（中）添加後2時間（右）添加後4時間
【発明を実施するための形態】
【００２３】
三次元細胞凝集塊内導入剤
本発明は、三次元細胞凝集塊内導入用化合物を含む三次元細胞凝集塊内導入剤を提供する。
【００２４】
本発明において、三次元細胞凝集塊内導入剤とは、目的物質（本明細書においてターゲット分子と示すこともある）を三次元細胞凝集塊内に導入するための剤を示す。
【００２５】
本発明において、三次元細胞凝集塊とは、単細胞、単層状に増殖した細胞等とは異なり、細胞が細胞−細胞間接着により三次元方向に凝集した塊を示す。三次元細胞凝集塊の内部に目的物質を移行させようとすると、目的物質に三次元細胞凝集塊に含まれる細胞膜を透過するだけでなく、細胞−細胞間接着の箇所も透過させる必要がある。そのため、一般的には、単細胞であるとか、単層状に増殖した細胞の内部に移行する性能を有する物質であっても、三次元細胞凝集塊の内部に当該物質を導入することは困難である。
【００２６】
三次元細胞凝集塊を構成する細胞としては、哺乳動物由来のものが好ましい。哺乳動物としては、ヒト、サル、イヌ、ネコ、ウシ、ウマ、ヒツジ、ブタ、マウス、ラット、ハムスター、モルモット、ウサギ等が挙げられ、ヒトが好ましい。哺乳動物細胞を用いる場合、体細胞、生殖細胞等が挙げられ、体細胞が好ましい。また、体細胞としては、例えば、線維芽細胞、上皮細胞、筋細胞、肝細胞、骨細胞、血管内皮細胞、脳神経細胞、単核球、顆粒球、リンパ球、骨芽細胞、破骨細胞、膵臓細胞等が挙げられる。また、三次元細胞凝集塊としては、ｉＰＳ細胞、ＥＳ細胞等の多能性幹細胞から分化誘導した細胞であってもよい。また、三次元細胞凝集塊は、これらの細胞の２種類以上が混合されているものであってもよい。三次元細胞凝集塊の大きさは特に限定されないが、例えば、直径が５０μｍ〜１０００μｍのものが挙げられる。本発明において、三次元細胞凝集塊が略球形でない場合、上記直径は、長径（最も長い径）を意味する。
【００２７】
本発明において、三次元細胞凝集塊内導入用化合物としては、典型的には、スルホベタインが挙げられる。スルホベタインとは、正電荷と負電荷とを同一分子内に有し、分子全体としては電荷を有さない化合物を示す。また、三次元細胞凝集塊内導入用化合物としては、例えば、下記式（１）で表される構造を有する化合物又はその塩が挙げられる：
【００２８】
【化５】
2020068749.tif 000006
【００２９】
［式中、Ｒ１及びＲ２は、同一又は異なって、水素原子又はＣ１−Ｃ６アルキル基を示す。Ｒ３は、−Ｃ（＝Ｏ）−Ｏ−又は−Ｃ（＝Ｏ）−ＮＨ−を示す。Ｒ４は、
【００３０】
【化６】
2020068749.tif 000007
【００３１】
、イミダゾリウム基、ピペリジニウム基、又はピラゾリウム基を示す
（式中、Ｒ５は、同一又は異なって、Ｃ１−Ｃ６アルキル基を示す。）。
ｎは０〜２の整数を示す。］。
本発明において、式（１）で表される構造を有する化合物には、ブロックコポリマー、ランダムコポリマー及びホモポリマー（ｙ＝０の場合）のいずれもが包含される。
【００３２】
本発明において、「Ｃ１−６アルキル基」とは、炭素数１〜６の直鎖又は分枝鎖状の飽和炭化水素基を示し、例えば、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ネオペンチル、１−エチルフロピル、ｎ−ヘキシル、イソヘキシル、２−エチルプチル等が挙げられる。
【００３３】
式（１）において、Ｒ１及びＲ２は、同一又は異なって、水素原子又はＣ１−Ｃ６アルキル基を示す。複数あるＲ１は同一でも異なってもよく、好ましくは複数のＲ１は同一である。複数あるＲ２は同一でも異なってもよく、好ましくは複数のＲ２は同一である。
【００３４】
Ｒ１としては、Ｃ１−Ｃ６アルキルが好ましく、Ｃ１−Ｃ３アルキルがより好ましく、メチル基がより好ましい。Ｒ２としては、Ｃ１−Ｃ６アルキルが好ましく、Ｃ１−Ｃ３アルキルがより好ましく、メチル基がより好ましい。
【００３５】
Ｒ３は、＊−Ｃ（＝Ｏ）−Ｏ−＊＊、＊−Ｏ−Ｃ（＝Ｏ）−＊＊、＊−Ｃ（＝Ｏ）−ＮＨ−＊＊、＊−ＮＨ−Ｃ（＝Ｏ）−＊＊を示し、＊−Ｏ−Ｃ（＝Ｏ）−＊＊、＊−ＮＨ−Ｃ（＝Ｏ）−＊＊等が好ましい（本明細書において、Ｒ３が有する結合手のうち−Ｒ４−ＣＨ２−ＣＨ２−側に結合するほうを＊で、＝Ｃ（−Ｒ１）−側に結合するほうを＊＊で表わす）。
【００３６】
Ｒ５としては、Ｃ１−Ｃ３アルキル基が好ましく、メチル基がより好ましい。複数あるＲ５は同一でも異なってもよく、好ましくは複数のＲ５は同一である。
【００３７】
Ｒ３で示されるイミダゾリウム基とは、イミダゾリウム
【００３８】
【化７】
2020068749.tif 000008
【００３９】
から２個の水素を除いてなる２価の基を示す。また、Ｒ３で示されるピペリジニウム基とは、ピペリジニウム
【００４０】
【化８】
2020068749.tif 000009
【００４１】
から２個の水素を除いてなる２価の基を示す。また、Ｒ３で示されるピラゾリウム基とは、ピラゾリウム
【００４２】
【化９】
2020068749.tif 000010
【００４３】
から２個の水素を除いてなる２価の基を示す。イミダゾリウム基、ピペリジニウム基、又はピラゾリウム基としては、ポリマー主鎖から遠い位置にカチオン基があるもの（例えば、≡ＮＨ＋又は＝ＮＨ２＋部分がＯ−−Ｓ（＝Ｏ）２−ＣＨ２−（−ＣＨ２−）ｎ−ＣＨ２−Ｒ４−Ｃ２Ｈ４−部分と結合する構造を有するもの）が好ましい。
【００４４】
式（１）において、ｎは０〜２の整数を示し、好ましくは１〜２であり、より好ましくは１である。式（１）において、ｘは特に限定されないが、例えば、１０〜３５０の整数を示し、好ましくは１０〜８０であり、より好ましくは３０〜７０である。式（１）において、ｙは特に限定されないが、例えば、０〜５０の整数を示し、好ましくは０〜１０であり、より好ましくは０〜３である。式（１）において、ｚは特に限定されないが、例えば、２〜１１０の整数を示し、好ましくは２〜５０であり、より好ましくは２０〜５０である。
【００４５】
式（１）で表される構造を有する化合物としては、例えば、下記式（２）で表される化合物又はその塩等を挙げることができる：
【００４６】
【化１０】
2020068749.tif 000011
【００４７】
式（２）中、Ｒ１、Ｒ２、Ｒ3、Ｒ４、ｎ、ｘ、ｙ及びｚは、式（１）に同じ。Ｒαは、ＨＯＯＣ−Ｌ１−、
【００４８】
【化１１】
2020068749.tif 000012
【００４９】
又はＲα’−Ｌ２−Ｃ（＝Ｏ）−Ｌ１−を示す（式中、Ｌ１及びＬ２は同一又は異なって、単結合又はリンカー基を示し、Ｒα’は目的物質から１個の水素を除去してなる１価の基を示す。Ｒ６は同一又は異なって水素原子、Ｃ１−Ｃ６アルキル基（好ましくはＣ１−Ｃ４アルキル基）、シアノ基、フェニル基、ヒドロキシル基、アジド基、アセチルカルボニル基又はエトキシカルボニル基を示す。）。式（Ｒ６）３−Ｃ−
【００５０】
【化１２】
2020068749.tif 000013
【００５１】
で表される基としては、例えば、
【００５２】
【化１３】
2020068749.tif 000014
【００５３】
等が挙げられる（式中、Ｐｈはフェニル基を示し、Ｅｔはエチル基を示す。）。
Ｒωは、−Ｌ３−ＳＨ、
【００５４】
【化１４】
2020068749.tif 000015
【００５５】
−Ｓ−Ｃ（＝Ｓ）−Ｓ−Ｒ’又は−Ｌ３−Ｓ−Ｌ４−Ｒω’を示す（式中、Ｌ３及びＬ４は同一又は異なって、単結合又はリンカー基を示し、Ｒ’は、例えば−Ｃ１２Ｈ２５、−Ｃ２Ｈ５ＣＯＯＨ、−ＣＨ（ＣＨ３）２、−Ｃ３Ｈ６Ｓｉ（ＣＨ３）３を示し、Ｒω’は目的物質から１個の水素を除去してなる１価の基を示す。）。
【００５６】
Ｌ１、Ｌ２、Ｌ３及びＬ４で示されるリンカー基としては、前述の式（１）で表される構造に目的物質を結合できるものであれば特に限定されない。例えば、Ｌ１がリンカー基である場合、当該リンカー基としては、−Ｃ（−Ｒ０）２−ＣＨ２−、−ＣＨ２−Ｃ（−Ｒ０）２−、−Ｓ−Ｃ（＝Ｓ）−Ｓ−等が挙げられる（式中、Ｒ０は、同一又は異なって、水素原子、又はＣ１−Ｃ６アルキル基（アルキル基としては好ましくはＣ１−Ｃ３アルキル基、より好ましくはメチル基）を示す。）。
【００５７】
例えば、Ｌ２がリンカー基である場合、当該リンカー基としては、置換基としてＣ１−Ｃ６アルキル基、オキソ基及びチオキソ基からなる群より選択される少なくとも一種を有していてもよく、炭素原子、酸素原子、窒素原子、硫黄原子及び水素原子からなる群より選択される少なくとも一種から構成される鎖状リンカー基等を挙げることができる。かかる鎖状リンカー基の主鎖部分の原子数としては、１〜１３個が好ましく、３〜１１個がより好ましく、５〜１０個がより好ましい。リンカー基としては、例えば、−ＮＨ−Ｃ（＝Ｓ）−ＮＨ−ＣＨ２−ＣＨ２−ＮＨ−、−ＮＨ−ＣＨ２−ＣＨ２−ＮＨ−Ｃ（＝Ｓ）−ＮＨ−、−Ｓ−Ｃ（＝Ｓ）−Ｓ−等が挙げられる。
【００５８】
例えば、Ｌ３がリンカー基である場合、当該リンカー基としては、−（ＣＨ２）ｍ−、−（ＣＨ２）ｍ−ＣＨ２−Ｃ（−ＣＮ）（−ＣＨ３）−、−Ｃ（−ＣＮ）（−ＣＨ３）−ＣＨ２−（ＣＨ２）ｍ−、−Ｓ−Ｃ（＝Ｓ）−Ｓ−等が挙げられる（式中、ｍは１〜３の整数（好ましくは１又は２）を示す）。
【００５９】
例えば、Ｌ４がリンカー基である場合、当該リンカー基としては、−ＣＨ２（ＣＨ３）−ＣＨ２−Ｃ（＝Ｏ）−Ｏ−ＣＨ２−ＣＨ２−ＮＨ−Ｃ（＝Ｓ）−ＮＨ−、−ＮＨ−Ｃ（＝Ｓ）−ＮＨ−ＣＨ２−ＣＨ２−Ｏ−Ｃ（＝Ｏ）−ＣＨ２−ＣＨ２（ＣＨ３）−、−Ｓ−Ｃ（＝Ｓ）−Ｓ−等が挙げられる。
本発明において、式（２）で表される化合物には、ブロックコポリマー、ランダムコポリマー及びホモポリマー（ｙ＝０の場合）のいずれもが包含される。
【００６０】
目的物質としては、特に限定されず、高分子及び低分子のいずれであってもよい。例えば、高分子化合物としては、ＤＮＡ、ＲＮＡ（siRNA、shRNA等）等の核酸分子；オリゴペプチド、タンパク質（抗体、抗体フラグメント、酵素、サイトカイン、ケモカイン、レセプターポリペプチド等）等のペプチド等、糖鎖等が挙げられる。低分子としては、例えば、抗生物質、抗癌剤、抗炎症剤、フルオロカーボン、脂質、蛍光色素等が挙げられる。また、三次元細胞凝集塊内導入用化合物にこれらの目的物質を結合させる方法としては特に限定されず、公知の方法に準じて行うことができる。
【００６１】
本発明において、三次元細胞凝集塊内導入用化合物の数平均分子量は特に限定されないが、例えば、３,０００〜９０,０００、好ましくは３,０００〜２０,０００等の範囲で適宜設定できる。三次元細胞凝集塊内導入用化合物（目的物質を結合した化合物を含む）は、公知の化合物であるか、公知の方法に基づき製造することができる。
【００６２】
本発明の有効成分である三次元細胞凝集塊内導入用化合物が塩を形成する場合、当該塩は、酸付加塩と塩基との塩を包含する。酸付加塩の具体例として、塩酸塩、臭化水素酸塩、ヨウ化水素酸塩、硫酸塩、過塩素酸塩、リン酸塩等の無機酸塩、シュウ酸塩、マロン酸塩、コハク酸塩、マレイン酸塩、フマル酸塩、乳酸塩、リンゴ酸塩、クエン酸塩、酒石酸塩、安息香酸塩、トリフルオロ酢酸塩、酢酸塩、メタンスルホン酸塩、ｐ−トルエンスルホン酸塩、トリフルオロメタンスルホン酸塩等の有機酸塩、及びグルタミン酸塩、アスパラギン酸塩等の酸性アミノ酸塩が挙げられる。塩基との塩の具体例としては、ナトリウム塩、カリウム塩又はカルシウム塩のようなアルカリ金属又はアルカリ土類金属塩、ピリジン塩、トリエチルアミン塩のような有機塩基との塩、リジン、アルギニン等の塩基性アミノ酸との塩が挙げられる。
【００６３】
本発明の有効成分である化合物は、水和物又は溶媒和物の形で存在することもあるので、これらの水和物及び溶媒和物もまた本発明の有効成分である化合物に包含される。
【００６４】
溶媒和物を形成する溶媒としては、エタノール、プロパノール等のアルコール、酢酸等の有機酸、酢酸エチル等のエステル類、テトラヒドロフラン、ジエチルエーテル等のエーテル類、アセトン等のケトン類、ＤＭＳＯ等が例示される。
【００６５】
本発明においては、本発明の有効成分である三次元細胞凝集塊内導入用化合物又はその塩そのものを三次元細胞凝集塊内導入剤として用いても、各種添加剤（例えば、例えば等張化剤、キレート剤、安定化剤、ｐＨ調節剤、防腐剤、抗酸化剤、溶解補助剤、粘稠化剤等）と組み合わせた組成物として用いてもよい。
【００６６】
組成物の実施形態において、組成物中の三次元細胞凝集塊内導入用化合物又はその塩の含有量は特に限定されず、三次元細胞凝集塊内導入用化合物の含有量換算で、例えば、９０質量％以上、７０質量％以上、５０質量％以上、３０質量％以上、１０質量％以上、５質量％以上、１質量％以上等の条件から適宜設定できる。
【００６７】
三次元細胞凝集塊内導入剤は、三次元細胞凝集塊の評価に用いる以外に、ドラッグデリバリーシステム用途に用いることができる。従って、各種疾患の治療及び／又は予防効果を有する活性成分を目的物質として、前記式（１）で表される構造に必要に応じてリンカーを介して結合した化合物を用いることにより、活性成分を患者の体内で細胞内に導入することができる。
【００６８】
かかる実施形態において、医薬製剤の形態は、特に限定されず、例えば錠剤、丸剤、カプセル剤、散剤、顆粒剤、シロップ剤等の経口投与剤；  注射剤（静脈注射、筋肉注射、局所注射等）、含嗽剤、点滴剤、外用剤（軟膏、クリーム、貼付薬、吸入薬）、座剤等の非経口投与剤等の各種製剤形態を挙げることができる。上記製剤形態のうち、好ましいものとしては、例えば、経口投与剤（錠剤、丸剤、カプセル剤、散剤、顆粒剤、シロップ剤等）、外用剤（軟膏、クリーム、貼付薬、吸入薬）等が挙げられる。
【００６９】
本発明において、三次元細胞凝集塊内導入用化合物又はその塩の投与量は、投与経路、患者の年齢、体重、症状等によって異なり一概に規定できないが、活性成分の投与量として、成人に対する１日投与量が通常、約５０００ｍｇ以下、好ましくは約１０００ｍｇ以下、より好ましくは５００ｍｇ以下になる量とすればよい。活性成分の投与量の下限も特に限定されず、例えば、活性成分の投与量として、成人に対する１日投与量が通常、１ｍｇ以上、好ましくは１０ｍｇ以上、より好ましくは１００ｍｇ以上の範囲で適宜設定できる。１日１回投与する場合は、１製剤中にこの量が含まれていればよく、１日３回投与する場合は、１製剤中にこの３分の１量が含まれていればよい。
【００７０】
本発明の医薬組成物は、哺乳動物等の患者に投与される。哺乳動物としては、ヒト、サル、マウス、ラット、ウサギ、ネコ、イヌ、ブタ、ウシ、ウマ、ヒツジ等が挙げられる。
【００７１】
三次元細胞凝集塊にターゲット分子を導入する方法
本発明は、三次元細胞凝集塊に目的物質を結合した三次元細胞凝集塊内導入用化合物を添加する工程を含む、三次元細胞凝集塊内部への物質の移行方法を提供する。本実施形態における三次元細胞凝集塊、目的物質、三次元細胞凝集塊内導入用化合物等については、三次元細胞凝集塊内導入と同様のものを適宜採用できる。当該方法は、前記三次元細胞凝集塊内導入用化合物をin vitro及びin vivoのいずれで細胞に添加してもよい。好ましい実施形態において、当該添加工程は、三次元細胞凝集塊を培地、緩衝液等に懸濁したものに、三次元細胞凝集塊内導入用化合物を添加することにより行うことができる。培地、緩衝液等は、三次元細胞凝集塊の培養、調整に使用し得るものを適宜採用できる。また培地、緩衝液等には、10％までの血清が含まれていてもよい。また、本発明の方法は、三次元細胞凝集塊内導入用化合物を三次元細胞凝集塊に添加した後、保持する工程を含んでもよい。当該保持工程の時間は特に限られないが、例えば、０．５〜２４時間、好ましくは０．５〜４時間の範囲で適宜設定できる。当該添加工程、保持工程における温度は限定されないが、４〜３７℃、好ましくは２５〜３７℃の範囲で適宜設定できる。
【００７２】
以下に、実施例を用いて本発明をより詳細に説明するが、本発明は、これらの実施例に限定されない。
【実施例】
【００７３】
実施例１
P(DMAPS-ran-PEGMA)を可逆的付加開裂連鎖移動(RAFT)重合により合成した。モノマーである[2-(Methacryloyloxy)ethyl]dimethyl-(3-sulfopropyl)ammonium hydroxide，DMAPSおよびpoly(ethylene glycol)methacrylate, PEGMA(数平均分子量Mn = 2,080)をDMAPS濃度が0.1Mとなるように純水に溶解し、メタノールに溶解した連鎖移動剤である2-(1-isobutyl) sulfanylthiocarbonylsulfanyl-2-methyl propionic acidおよび開始剤2-2’-Azobis[2-(2-imidazolin-2-yl)propane]を順次添加した。ここで、モノマーと連鎖移動剤、開始剤のモル比は[モノマー]：[連鎖移動剤]：[開始剤]＝100：1：0.3とし、最終的な溶媒組成は純水：メタノール＝2：1とした。この溶液を60 ℃のオイルバス中で18時間重合反応を行った。純水中で5日間透析を行い精製し凍結乾燥することで数平均分子量17,000の白色のポリマー粉末を得た。
【００７４】
P(DMAPS-ran-PEGMA)ω末端へのローダミンB修飾は、まずP(DMAPS-ran-PEGMA)を20 mg/mlとなるように1M NaClに溶解し、ポリマーに対して100モル等量のn-buthylamineを添加し、室温で2 h撹拌することでω末端をチオール基に置換後、ポリマーに対して20モル等量の2-aminoethyl methacrylate hydrochlorideを添加し、室温で16 h反応させた。反応液を透析膜を用いて純水中で3日間透析することで精製した。溶媒をリン酸緩衝液(pH7.4)に置換後、ポリマーに対して1.5モル等量のローダミンBイソチオシアネートを添加し、室温、遮光下で16 h撹拌することで反応させ透析膜を用いて純水中で7日間透析することで精製し、凍結乾燥によってω末端ローダミン修飾ポリマーを得た。
【００７５】
【化１５】
2020068749.tif 000016
【００７６】
ヒト肝癌由来細胞株であるHepG2細胞を三次元細胞凝集塊調製用の低タンパク質吸着96ウェルプレートに1250cells/wellで播種し、10%FBSを含むDMEM中で37℃、5％CO2インキュベータ内で4日間培養することで三次元細胞凝集塊を調製した。この三次元細胞凝集塊をガラスベースディッシュへ移した後、上記のポリマーを終濃度0.1 mg/mLとなるよう添加し、37℃における三次元細胞凝集塊へのポリマーの移行挙動を共焦点レーザー顕微鏡におけるスライス像を観察した。結果を図１に示す。観察の結果、添加と同時に三次元細胞凝集塊の外部に存在する細胞内への取込が認められ、添加1時間では外周から30−50μｍまでポリマーの移行が観察されたのに対し、添加2時間後ではポリマーが三次元細胞凝集塊中心部まで到達していることが認められた。またポリマーの細胞内分布は核を避け、細胞質、ミトコンドリアを中心に分布していると考えられた。
【００７７】
実施例２
既報(非特許文献２)に従い合成したピリジニウム基含有メタクリルアミドモノマー、［3-(4-(2-methacrylamidoethyl)pyridin-1-ium-1-yl)propane-1-sulfonate］を終濃度0.1 Mとなるように1 M 塩化ナトリウム水溶液に溶解後、水酸化ナトリウムによりpH 7に調製した。また連鎖移動剤として4-[(2-carboxyethylsulfanylthiocarbonyl)sulfanyl-4-cyanopentanoic acidを開始剤に対して3モル等量となるように1 M 塩化ナトリウム水溶液.に加え、pH 7に調製した。開始剤として2,2’- azobis[2-(2-imidazolin-2-yl)propane]（1モル等量）を加え60 ℃、4時間の条件で可逆的付加開裂連鎖移動(RAFT)重合を行った。セルロース透析膜を用いて未反応モノマーを除去、凍結乾燥することで数平均分子量14,000のポリ（スルホベタインメタクリルアミド）、P(PySMAAm)粉末を得た。次に抗がん剤であるドキソルビシンを2段階の反応によりP(PySMAAm)のα末端であるカルボキシ基に修飾した。まず1モル当量のP(PySMAAm)を1 M NaCl aq.に溶解させ、このポリマー溶液に純水に溶解した縮合剤の4-(4,6-dimethoxy-1,3,5-triazin-2-yl)-4-methylmorpholinium chlorideを1.5モル等量加えたのち、1.2モル等量のドキソルビシンとtriethylamineを添加し、遮光下で終夜反応させた。サイズ排除カラムを用いて精製後、凍結乾燥によって目的物を得た。
【００７８】
【化１６】
2020068749.tif 000017
【００７９】
ヒト肝癌由来細胞株であるHepG2細胞を三次元細胞凝集塊調製用の低タンパク質吸着96ウェルプレートに1250cells/wellで播種し、10%FBSを含むDMEM中で37℃、5％CO2インキュベータ内で4日間培養することで三次元細胞凝集塊を調製した。この三次元細胞凝集塊を共焦点レーザー顕微鏡観察用ガラスディッシュへ移した後、上記のポリマーを終濃度0.1 mg/mLとなるよう添加し、37℃におけるこのポリマーの三次元細胞凝集塊への取込挙動を観察した。結果を図２に示す。観察の結果、添加と同時に三次元細胞凝集塊の外部に存在する細胞内への取込が観察され、時間の経過とともに三次元細胞凝集塊中心部へ移行する挙動を確認した。
【図１】
2020068749.tif 000022
【図２】
2020068749.tif 000023